(57)【要約】  ストレッチ性に優れ、かつ、暑熱環境下における快適性に優れた緯編地を提供する。本発明に係る緯編地は、非弾性繊維と弾性繊維を含む緯編地であって、ウェルト組織とニット組織とが１針ずつ交互に繰り返されるコースが同組織配列で１〜２コース連続して編成されているメッシュ部と、全針ニット組織のコースが１〜３コース連続して編成されている天竺部とからなり、かつ、該メッシュ部と該天竺部が、それぞれ、経方向に交互に編成されていることを特徴とする。
2020045531.tif 000002
【特許請求の範囲】
【請求項１】
非弾性繊維と弾性繊維を含む緯編地であって、ウェルト組織とニット組織とが１針ずつ交互に繰り返されるコースが同組織配列で１〜２コース連続して編成されているメッシュ部と、全針ニット組織のコースが１〜３コース連続して編成されている天竺部とからなり、かつ、該メッシュ部と該天竺部が、それぞれ、経方向に交互に編成されていることを特徴とする前記緯編地。
【請求項２】
ＪＩＳ−Ｌ−１０９６−通気性Ａ法（フラジール形法）による通気性が２００ｃｃ／ｃｍ２／ｓ以上である、請求項１に記載の緯編地。
【請求項３】
編目密度が８０〜１３５コース／インチである、請求項１又は２に記載の緯編地。
【請求項４】
前記天竺部が、１〜２コース連続して編成されているものである、請求項１〜３のいずれか１項に記載の緯編地。
【請求項５】
前記天竺部にのみ弾性繊維を含む、請求項１〜４のいずれか１項に記載の緯編地。
【請求項６】
前記非弾性繊維が撚糸である、請求項１〜５のいずれか１項に記載の緯編地。
【請求項７】
前記メッシュ部では、ウェルト組織とニット組織と１針ずつ交互に繰り返されるコースが同組織配列で２コース連続して編成されており、かつ、前記天竺部では、全針ニット組織のコースが２コース連続して編成されている、請求項１〜６のいずれか１項に記載の緯編地。
【請求項８】
前記メッシュ部におけるウェルト組織と、該メッシュ部と前記天竺部を挟んで隣り合うメッシュ部におけるウェルト組織とが、同一ウェル上にない、請求項１〜７のいずれか１項に記載の緯編地。
【請求項９】
前記弾性繊維が非弾性繊維によって被覆されていない裸糸である、請求項１〜８のいずれか１項に記載の緯編地。
【請求項１０】
丸編地である、請求項１〜９のいずれか１項に記載の緯編地。
【発明の詳細な説明】
【技術分野】
【０００１】
本発明は、緯編地に関する。より詳しくは、本発明は、暑熱環境下の着用に適した弾性繊維を含む緯編地に関する。
【背景技術】
【０００２】
発汗を伴わないような温度環境において、人体は空気の対流や輻射による放熱、血管拡張によって体温をコントロールしている。これらの生理作用であっても体温の低下が困難となるような暑熱環境下において、人体は発汗を行い、汗が気化する際の気化熱によって体温を下げることが知られている（以下の非特許文献１参照）。
上記理由より、暑熱環境下において最適とされる肌着には、着やすさ、運動を妨げない、といったストレッチ性のみならず、さらに、通気性、吸湿性、接触冷感、放熱性といった諸物性が優れていることが求められており、特に通気性と放熱性は気化熱による体温低下を促進するうえで非常に重要である。しかしながら、一般に、ストレッチ性の付与を狙いポリウレタン繊維を含有した編地は、ポリウレタン繊維の収縮によって編地中の編目が詰まりやすく、通気性や放熱性が低下し、暑熱環境下に向かないものとなるという問題がある。【０００３】
以下の特許文献１には、暑熱環境下において好適な編地が提案されているが、記載された編地では、セルロースの混用が不可欠であり、染色性の違いから相手糸を選ぶ必要があり、糸種が限定されるため多様化している消費者のニーズにこたえることが難しい。また、ダブル丸編機によって編成された編地は厚地な編地となりやすく、暑熱環境下における冷感性能の付与には限界があった。【０００４】
また、以下の特許文献２には、発汗による編地湿潤時に通気性が向上するとされる編地が提案されているが、記載された編地では、吸水自己伸張糸と非自己伸張といった特殊な糸を用いる必要がある。また、吸水によってループが変形するため、着用中および編地乾燥後に寸法が変化してしまうという問題がある。また、吸水時に通気性が向上する編地においてポリウレタン繊維を混用すると、膨潤による非弾性繊維の伸長のみでは十分に編目が広がらず、ポリウレタン繊維を混用していながらも高い通気性を有する編地を得るのは困難であり、実際、特許文献２には、弾性繊維を用いた編地の具体的な開示はない。【０００５】
また、以下の特許文献３には、目移し機構を持つ丸編機を用いてメッシュ構造を有する編地を得る方法が記載されているが、開孔部の編成において、編目を重ねる構造をとっており、重ねた部分の編目は２目分の厚さを持つため、編地全体の厚みが増加し、編地中の空気層が大きくなるため、放熱性が低下しやすく、また、編地の凹凸が大きくなり、肌との接触面積が低下するため、肌と肌着の熱交換が行われにくい。さらに、上記のような編地に弾性繊維を混用した場合、開孔部がつぶれやすいのみならず、目移しにより重ねた部分の編目が収縮により厚地となりやすく、さらなる放熱性の低下を招くので、暑熱環境下には不適な編地となる。
また、特許文献４には、弾性繊維を含むカバーリングヤーンを用いて、ニット組織およびウェルト組織を形成し、体の部位ごとに適切な締め付け力を与えるシングル編地が開示されている。
【先行技術文献】
【特許文献】
【０００６】
【特許文献１】特開２０１５−１０１８０８号公報
【特許文献２】特許第３９９２６８７号公報
【特許文献３】実用新案登録第３２０１９８４号公報
【特許文献４】実公平０２−０００３０８号公報
【非特許文献】
【０００７】
【非特許文献１】医学要点双書４  生理学  ＫＩＮＰＯＤＯ  第２版  Ｐ２６９
【発明の概要】
【発明が解決しようとする課題】
【０００８】
前記した技術の現状に鑑み、本発明が解決しようとする課題は、ストレッチ性に優れ、かつ、暑熱環境下における快適性に優れた緯編地を提供することである。
【課題を解決するための手段】
【０００９】
本願発明者らは、上記課題を解決すべく鋭意検討し実験を重ねた結果、以下の構成により課題を解決しうることを予想外に見出し、本発明を完成するに至ったものである。
すなわち、本発明は以下のとおりのものである。
［１］非弾性繊維と弾性繊維を含む緯編地であって、ウェルト組織とニット組織とが１針ずつ交互に繰り返されるコースが同組織配列で１〜２コース連続して編成されているメッシュ部と、全針ニット組織のコースが１〜３コース連続して編成されている天竺部とからなり、かつ、該メッシュ部と該天竺部が、それぞれ、経方向に交互に編成されていることを特徴とする前記緯編地。
［２］ＪＩＳ−Ｌ−１０９６−通気性Ａ法（フラジール形法）による通気性が２００ｃｃ／ｃｍ２／ｓ以上である、前記［１］に記載の緯編地。
［３］編目密度が８０〜１３５コース／インチである、前記［１］又は［２］に記載の緯編地。
［４］前記天竺部が、１〜２コース連続して編成されているものである、前記［１］〜［３］のいずれかに記載の緯編地。
［５］前記天竺部にのみ弾性繊維を含む、前記［１］〜［４］のいずれかに記載の緯編地。
［６］前記非弾性繊維が撚糸である、前記［１］〜［５］のいずれかに記載の緯編地。
［７］前記メッシュ部では、ウェルト組織とニット組織と１針ずつ交互に繰り返されるコースが同組織配列で２コース連続して編成されており、かつ、前記天竺部では、全針ニット組織のコースが２コース連続して編成されている、前記［１］〜［６］のいずれかに記載の緯編地。
［８］前記メッシュ部におけるウェルト組織と、該メッシュ部と前記天竺部を挟んで隣り合うメッシュ部におけるウェルト組織とが、同一ウェル上にない、前記［１］〜［７］のいずれかに記載の緯編地。
［９］前記弾性繊維が非弾性繊維によって被覆されていない裸糸である、前記［１］〜［８］のいずれかに記載の緯編地。
［１０］丸編地である、前記［１］〜［９］のいずれかに記載の緯編地。
【発明の効果】
【００１０】
本発明に係る緯編地は、ストレッチ性に優れ、かつ、暑熱環境下における快適性に優れた緯編地である。
【図面の簡単な説明】
【００１１】
【図１】本実施形態における編み組織の説明図である。尚、図１におけるコース番号は、図２〜１０における供給口の番号と同一ではない。
【図２】本実施形態における編み組織の編方図である。
【図３】本実施形態における好ましい編み組織の１例の編方図である。
【図４】本実施形態における好ましい編み組織の１例の編方図である。
【図５】本実施形態における好ましい編み組織の１例の編方図である。
【図６】本実施形態における好ましい編み組織の１例の編方図である。
【図７】本実施形態における好ましい編み組織の１例の編方図である。
【図８】比較例１、４、５の編み組織の編方図である。
【図９】比較例２の編み組織の編方図である。
【図１０】比較例３の編み組織の編方図である。
【発明を実施するための形態】
【００１２】
以下、本発明の実施形態について詳細に説明する。
本実施形態の緯編地は、非弾性繊維と弾性繊維を含む緯編地である。また、本実施形態の緯編地は、ウェルト組織とニット組織とが１針ずつ交互に繰り返されるコースが同組織配列で１〜２コース連続して編成されているメッシュ部と、全針ニット組織のコースが１〜３コース連続して編成されている天竺部とからなり、かつ、該メッシュ部と該天竺部が、それぞれ、経方向（ウェル方向ともいう。）に交互に編成されることを特徴とする。図１は、本実施形態の編組織の一例の説明図（組織図）であり、ウェルト組織とニット組織とが１針ずつ交互に繰り返されるコースが同組織配列で２コース連続して編成されているメッシュ部と、全針ニット組織のコースが２コース連続して編成されている天竺部とからなり、かつ、該メッシュ部と該天竺部が、それぞれ、経方向に交互に編成されている。
【００１３】
本実施形態の編地は、緯編地である。
本明細書中、「１針ずつ交互に組織を繰り返されるコースが同組織配列で１〜２コース連続して編成されるメッシュ部」とは、図２を例にとると、ロング針、ショート針それぞれに対応する上げカムと下げカムを備えた２レースの丸編機の場合、１コース目の組織で、１ウェル目がショート針＝ニット、２ウェル目がロング針＝ウェルト、であれば、２コース目の組織でも、１ウェル目がショート針＝ニット、２ウェル目がロング針＝ウェルト、というように、同組織配列のまま経方向に編成されることを指す。
３レース、４レース丸編機のような丸編機、ジャカード機構を備えた丸編機においても同様であり、同コース内において、ニット、ウェルトが緯方向（コース方向ともいう。）に交互に編成されるよう組織を設計すればよく、ダブル丸編機による編成であってもシリンダ又はダイアルの一方の針床を用いて上記構造を満たすように編成すればよく、丸編機の種類は限定されない。
【００１４】
本実施形態の緯編地においては、メッシュ部を構成するコースが１〜２コースであることによって、ウェルト組織によって編成された開孔部のループが過剰に大きくなることを防ぎ、かかる開孔部により優れた通気性を保持しつつ、衣服と肌の接触面積を確保することで、衣服と肌の接触による熱交換を促進し、放熱性に優れた編地となる。
また、メッシュ部を構成するコース数が多くなるほど、ウェルト組織の次のニードルループが大きくなり、それに伴い開孔部が大きくなり、ウェルト組織が経方向に連続した分ニードルループが経方向に伸張されるため、ノックオーバー時に糸へ大きな負荷がかかり、編成性が大幅に低下するが、メッシュ部を構成するウェルト組織が１〜２コースの連続であればノックオーバー時の負荷はループ自身の持つ伸縮性で十分に吸収可能であるため、量産にも適した編地となる。
【００１５】
また、メッシュ部を構成するコース数が多くなるほど、編地中におけるウェルト組織の数が増えるが、ウェルト組織は経方向に隣り合うコース同士がループによって固定されていないため、編地の伸縮によって編地表面に凸になりやすく、ウェルト組織が増えるほど鋭利な物に引っかかりやすく、スナッグを生じやすくなり、実着用において問題を生じやすいが、メッシュ部を構成するウェルト組織が１〜２コースの連続であればスナッグは生じにくく、実着用において問題が生じることは殆どない。
【００１６】
また、弾性繊維を含む編地の場合、開孔部を作るためにウェルト組織を含むコースを増やしたとしても、弾性繊維の収縮によって開孔部が詰まりやすく、通気性向上には至らない場合が多いのみならず、弾性繊維によるループが収縮することで編地の厚みが増し、編地中の空気層が増大するため、放熱性が低下し、暑熱環境下に不適な編地となりやすいが、メッシュ部におけるウェルト組織が１〜２コースの連続であれば、弾性繊維を含んでも開孔部が詰まりにくく、着用に適したストレッチ性を有する暑熱環境下に適した編地となる。
【００１７】
本実施形態の緯編地においては、前記メッシュ部のみならず全針ニット組織のコースを１〜３コース連続して編成される天竺部を含むことによって、衣服と肌の接触面積を確保することで、衣服と肌の接触による熱交換を促進し、放熱性に優れた編地となる。
ニット組織とウェルト組織とから編成されるコースのみで構成され（すなわち、天竺部が存在せず）、かつ、弾性繊維を含む編地では、開孔部のループの収縮が大きく、染色加工や洗濯などによって編地全体が収縮しやすく、開孔部が詰まりやすいため、弾性繊維によるストレッチ性を有したまま暑熱環境下に適した通気性を得ることは困難である。
また、天竺部が４コース以上連続して編成される場合には、衣服内において換気が促進されない部分が多くなり、着用した際に部分的に蒸れ感を感じる不快な編地となるため、好ましくない。
【００１８】
本実施形態の緯編地は、前記したメッシュ部と前記した天竺部を交互に繰り返すことにより、編地全体が収縮することによる開孔部の詰まりや洗濯などの日常における使用での収縮を抑え、暑熱環境下に適した通気性を得るのみならず、編地全体へ均一にメッシュ部と天竺部を配置するため、衣服とした際に部分的に換気が起こりにくい場所などが発生せず、衣服全体にて均等に換気が起こるため、暑熱環境下に適した衣服となる。
【００１９】
本実施形態の緯編地におけるメッシュ部内のコース数と天竺部内のコース数は異なっていてもよく、メッシュ部内におけるウェル数が１〜２コース、天竺部内におけるウェル数が１〜３コースの範囲内であれば、適宜調整可能である。
【００２０】
本実施形態の緯編地では、ＪＩＳ−Ｌ−１０９６−通気性Ａ法（フラジール形法）による通気性が１６０ｃｃ／ｃｍ２／ｓ以上であることが好ましく、２００ｃｃ／ｃｍ２／ｓ以上であることがより好ましく、２５０ｃｃ／ｃｍ２／ｓであることがさらに好ましい。通気性が１６０ｃｃ／ｃｍ２／ｓ以上であれば、衣服内環境という空気の循環が起こりにくい環境であっても、体の動きや姿勢の変化などによって生じる微小な空気の移動であっても衣服内の熱を含む空気を換気することができ、より暑熱環境下に適した編地となる。
また、肌着を着用した際、姿勢の変化や運動によって肌着は最大１０％程度伸張すると言われており、編地を１０％伸張した状態を評価することで、編地を肌着とした時の通気性を正確に評価することができる。
【００２１】
本実施形態の緯編地では、経方向と緯方向にそれぞれ１０％伸張した編地をＪＩＳ−Ｌ−１０９６−通気性Ａ法（フラジール形法）によって評価した際の通気性が３００ｃｃ／ｃｍ２／ｓ以上であることが好ましく、より好ましくは３４０ｃｃ／ｃｍ２／ｓ以上である。３００ｃｃ／ｃｍ２／ｓ以上であることで、体の動きや姿勢の変化などによって生じる微小な空気の移動であっても衣服内の熱を含む空気をより換気することができ、運動時には衣服内の熱を含んだ空気を効率的に換気することのできる、より暑熱環境下に適した編地となる。10%伸張時の通気性の測定方法は、以下の実施例の欄で説明する。
【００２２】
通気性を上記範囲に調節する手段は、特に限りはないが、例えば、非弾性繊維のループ長を大きくしループを大きくする、弾性繊維のドラフト率を低下させ編目の収縮を抑える、編目密度が８０コース／インチ〜１３５コース／インチ（２．５４ｃｍ）となるように編地を熱セットする等、慣用的な技術を用いることができる。
【００２３】
本実施形態の緯編地は、天竺部を構成するコース数をそれぞれ１〜２コースとすることで、メッシュ部と天竺部をほぼ均一に配置でき、全針ニット組織によって構成される天竺部にて編地全体の収縮が良好に抑えられるため、着用に適したストレッチ性を有しながらも、より暑熱環境下に適した通気性を確保することが可能である。
本実施形態の緯編地において、メッシュ部を構成するコース数を２コース、かつ、天竺部を構成するコース数を２コースとすれば、通気性を十分に確保しながらも肌と肌着間の熱交換を行うための接触面積を最大限に確保できるため、非常に暑熱環境下に適した編地となる。
【００２４】
本実施形態の緯編地に含まれる非弾性繊維とは、最大伸度が１００％より小さい繊維を指す。非弾性繊維として天然繊維、合成繊維を用いることが可能であり、特に限定されるものではない。
天然繊維としては、綿、麻、絹、羊毛等が挙げられる。また、合成繊維としては、ポリエチレンテレフタレート、ポリトリメチレンテレフタレート等のポリエステル繊維、ナイロン６やナイロン６６等のポリアミド繊維、ポリエチレンやポリプロピレン等のポリオレフィン繊維等が挙げられ、これらのブライト糸、セミダル糸、フルダル糸等任意に選択でき、繊維の断面形状も丸型、楕円型、Ｗ型、繭型、中空糸等任意な断面形状であることができ、繊維の形態についても特に限定されず、原糸、仮撚等の捲縮糸であってもよい。
また、レーヨンやキュプラ、リヨセル等の再生（精製）セルロース繊維を用いてもよく、前記セルロース繊維は、生糸、撚糸として単一糸の形態であることができ、また、以下に例示する合成繊維との複合糸の形態であってもよい。複合糸の形態は特に限定されず、インターレースによる複合や合撚による複合など、用途に合わせた複合方法を選択すればよい。セルロース繊維と合成繊維との複合糸の繊度としては１９〜９０ｄｔｅｘの繊度とすることが好ましく、これにより、曲げ柔らかさに優れ、薄手で暑熱環境下における着用感に優れた編地を得ることができる。
【００２５】
本実施形態における緯編地に含まれる弾性繊維とは、前記した合成繊維とは異なるものであり、最大伸度１００％以上の繊維を指す。弾性繊維のポリマーや紡糸方法には特に限定されず、ポリウレタン系、ポリエーテルエステル系の弾性繊維を使用することができ、例えば、ポリウレタン系弾性繊維では、乾式紡糸又は溶融紡糸したものが使用できる。弾性繊維は、染色加工時のプレセット工程の通常処理温度である１８０℃近辺で伸縮性を損なわないことが好ましい。また、弾性繊維が特殊ポリマーや無機物等の粉体を含有することにより、高セット性、消臭性、抗菌性の機能性を有する弾性繊維も使用可能である。弾性繊維の繊度は１０〜８０ｄｔｅｘであることが好ましく、編地製造の容易さの観点からは１５〜６０ｄｔｅｘであることがより好ましい。
【００２６】
本実施形態の緯編地においては、天竺部にのみ弾性繊維を含む組織とすることが好ましい。天竺部にのみ弾性繊維を編成することによって、弾性繊維によるストレッチ性とメッシュ部による通気性をより高度なレベルで両立することが可能となり、暑熱環境下により適した編地となる。天竺部における弾性繊維の編成方法は特には限定されず、プレーティングの他、複合糸による編成でもよい。
【００２７】
本実施形態の緯編地おいては、弾性繊維として、非弾性繊維によって被覆されていない裸糸（ベア糸）や、裸糸が非弾性繊維によって被覆されているカバーリング糸を使用することが可能であるが、暑熱環境下における着用に特に適する編地とする観点からは、裸糸（ベア糸）の状態で用いられることが好ましい。弾性繊維をプレーティングや引き揃え編によって編成すると、通常は弾性繊維が肌面側に配置される編構造となるため、弾性繊維の選択が汗処理効果に影響する場合がある。弾性繊維としてカバーリング糸や引き揃え糸等の複合糸を用いた場合、吸水性の高い非弾性繊維が肌に接触するため、少量の発汗に対する汗処理の面で効果的である。他方、大量の発汗に対する汗処理に関しては、弾性繊維として裸糸（ベア糸）を用いた方が、弾性繊維の周囲に水分が残りにくく、編地の乾燥が早くなり、着用においてより快適となりやすいため、好ましい。
また、弾性繊維を裸糸とすることで、繊維径が細くなるため、編目がつぶれにくく、通気性が高まるため、暑熱環境下における着用に特に適する編地となる。この効果は、図３や図６のような、メッシュ部が１コースの組織の弾性繊維をカバーリング糸とした場合に特に顕著である。
【００２８】
本実施形態の非弾性繊維は撚糸であることが好ましい。撚糸であることで、糸中の空気層が小さくなり、編地全体の放熱性が向上するため、暑熱環境下における着用により適した編地となる。また、撚糸を使用することでスナッグが防止されるため、より実用に適した編地となる。
撚糸の撚り回数は特に限定されるものではなく、編地の風合いと要求される放熱性能によって適宜選択すればよいが、風合いや放熱性能の点から、撚り回数は１００Ｔ／ｍ〜２０００Ｔ／ｍであることが好ましく、１００Ｔ／ｍ〜１０００Ｔ／ｍであることがより好ましい。
【００２９】
図１、２（尚、図１におけるコース番号は、図２〜１０における供給口の番号と同一ではない。）に示すように、本実施形態の緯編地では、任意のメッシュ部におけるウェルト組織と、該メッシュ部と天竺部を挟んで隣り合うメッシュ部におけるウェルト組織とが、同一ウェル上にない構造とすることがより好ましい。かかる構造とすることで、メッシュ部におけるウェルト組織を該メッシュ部と天竺部を挟んで隣り合うメッシュ部におけるウェルト組織と同一ウェルに連続して編成せず、天竺部を挟んで緯方向にずれて編成することで、編地全体の凹凸を均一にでき、編地が肌へ触れる際の接触面積を向上させ、肌と肌着間における熱交換を促進するため、暑熱環境下における着用により適した編地となる。
通常、編地を編成する際のループ長は編機のゲージによって大きく異なり、本実施形態の緯編地においても編機のゲージや目的とする風合いに応じてループ長を適宜選択すればよく、特に限定されるものではない。尚、本実施形態においては、編地を分解し、１コース中における１００ウェル当たりの糸の長さをループ長とし、単位はｍｍ / １００ｗとして表記している。
【００３０】
本実施形態の緯編地においては、メッシュ部と天竺部でループ長を変更することが好ましく、以下の式（１）：
ループ長比  ＝  メッシュ部のループ長 / 天竺部のループ長．．．式（１）
で表されるループ長比が０．５以上０．９以下の範囲であることが好ましく、より好ましくは０．６以上０．８以下である。ループ長比が０．５以上であれば、メッシュ部のループが天竺部に対して極端に小さくなることを防ぐことができ、高い通気性の発現とストレッチ性を付与することができる。また、弾性繊維と非弾性繊維とを含む編地においては、弾性繊維の収縮力に対して非弾性繊維の収縮力が小さいため、非弾性繊維で編成されたウェルト組織の部分のシンカーループが編地表面に対して凸になりやすく、抗スナッグ性低下の懸念があるが、ループ長比が０．９以下であれば、メッシュ部のループ長が過剰に大きくならず、ウェルト組織が編地表面に対して凸になりにくいため、スナッグの発生を防ぐことができる。
【００３１】
本実施形態の緯編地において、各コースにおける非弾性繊維と弾性繊維をプレーティングする際の弾性繊維のループ長は、同時に編成される非弾性繊維のループ長に対して、以下の式（２）：
ループ長比  ＝  弾性繊維のループ長 / 非弾性繊維のループ長．．．式（２）
で表されるループ長比が０．２５〜０．５０となることが好ましく、弾性繊維に適度な引っ張りをかけながら編成することで、編地の伸張回復率を向上させ、着用に適した最適なキックバックを編地に付与することができる。
【００３２】
本実施形態の緯編地では、伸長回復率が経、緯方向共に８０％以上であることが好ましい。伸長回復率８０％以上であれば、着用や着用中の動作および洗濯等によって肌着の形態が損なわれることがなく、肌着としての使用に適した編地となる。通気性２００ｃｃ／ｃｍ２／ｓ以上を保ちながら伸長回復率を８０％以上とするためには、例えば、プレーティングする際の弾性繊維のループ長比を０．２５〜０．５０とすることや、８０コース／インチ〜１３５コース／インチ（２．５４ｃｍ）となるように編地を熱セットすることや、染色時に浴中柔軟剤を０．１％ｏｗｆ〜２．０％ｏｗｆ付与した状態で染色加工を行うことが好ましい。
【００３３】
本実施形態の緯編地では、４０％伸長時の伸張力が、経、緯方向共に７０ｃＮ以下であることが好ましく、より好ましくは６５ｃＮ以下である。編地経緯方向とも４０％伸長時の伸張力が７０ｃＮ以下であれば、着用時に編地を伸張した際もツッパリ感を感じることなく快適に着用することができ、回復性があるため着用後は編地が余ることなくフィットし外観を損ねることがない、ソフトストレッチな編地を得ることができる。
【００３４】
本実施形態の緯編地では、該緯編地のニードルループ面の放熱量（以下、ＤＨＬ又はドライヒートロスともいう。）が９．０Ｗ／ｍ２・℃以上であることが好ましい。ＤＨＬが９.０Ｗ／ｍ２・℃以上であれば着用し続けても暑さを感じにくい編地となる。ニードルループ面のＤＨＬは、好ましくは１０．０Ｗ／ｍ２・℃以上である。
【００３５】
本実施形態の緯編地では、実感可能な接触冷感と着脱容易な伸度を得るという観点から、経方向の編目密度は８０コース／インチ〜１３５コース／インチ（２．５４ｃｍ）が好ましく、９０コース／インチ〜１２０コース／インチがより好ましい。編目密度が１３５コース／インチ以下であると、着用に十分な伸度が得られやすく、厚地とならず、通気性も得られるため、暑熱環境下における着用に適した編地となる。他方、８０コース／インチ以上であれば、十分な接触冷感が得られる。
【００３６】
本実施形態の緯編地の目付は、７０ｇ／ｍ２〜１８０ｇ／ｍ２であることが好ましく、７０ｇ／ｍ２〜１４０ｇ／ｍ２がより好ましい。目付が７０ｇ／ｍ２以上であると、破裂強度が向上し、実着用上の問題がない編地となる。他方、目付が１８０ｇ／ｍ２以下であれば、編地が厚くなりすぎることがないため、蒸れにくくなり、編地自体の熱容量が小さくなるため熱をため込みにくくなり、放熱性も向上し、暑熱環境下における着用に適した編地となる。
【００３７】
本実施形態の緯編地の厚み（厚さ）は、０．３０ｍｍ〜０．７０ｍｍであることが好ましく、０．４０ｍｍ〜０．６０ｍｍであることがより好ましい。厚みが０．３０ｍｍ以上であると、着用時の透けや強度に問題なく、他方、０．７０ｍｍ以下であれば、目付が大きくなりすぎることがなく、また、肌と編地の間に空気層を含みにくく、十分な放熱性が得られる。
【００３８】
本実施形態の緯編地を得るためには丸編機の使用が好ましく、使用される丸編機は特に限定されず、編機のゲージについては任意に選択可能であるが、２４〜６０ゲージ程度の編機の使用が好ましい。２４ゲージ以上であれば、針のサイズが十分に小さいため、細繊度の糸を用いることで小さな編目をからなる編地を編成可能であり、編地表面が平滑で肌触りがよく、薄地で放熱性に優れた審美性の良い編地を得ることができる。また、６０ゲージ以下であれば、ループサイズが小さくなりすぎることを防ぎ、着用時にストレスを感じることのない適切なストレッチを付与することができる。
【００３９】
本実施形態の緯編地は、染色加工されていてもよい。染色仕上げ方法としては、通常の染色仕上工程が使用でき、使用する繊維素材に応じた染色条件とし、使用する染色機も液流染色機、ウインス染色機、パドル染色機などの任意の使用が可能である。また、吸水性や柔軟性を向上させる加工剤を使用することができる。柔軟剤としては、シリコン系やウレタン系、エステル系の柔軟剤を用いることができ、濃度としては求められる編地の風合いに応じて適宜選択すればよいが、０．１％ｏｗｆ〜２．０％ｏｗｆの範囲であれば、スナッグが良好となり、かつ、編目間の摩擦が低減されることによりソフトストレッチ性と回復性を付与することが可能である。
【実施例】
【００４０】
以下、実施例により本発明を具体的に説明する。無論、本発明はこれらの実施例のみに限定されるものではない。
以下、実施例等で用いた特性値の測定法を示す。尚、測定に用いる編地は、衣料から切り出された編地であるが、本発明は衣料となっていない編地をも包含する。【００４１】
（１）目付（ｇ／ｍ２）
ＪＩＳ−Ｌ−１０９６の標準状態における単位面積当たりの質量Ａ法（ＪＩＳ法）に準じて測定する。【００４２】
（２）編目密度
ウェル数：編地緯方向（コース方向）１インチにおけるニードルループの数を計測する。メッシュ部を含む編地の場合、編地組織によってはニードルループの数がコースごとに異なる場合があるが、この場合、最もニードルループの数が多いコースのニードルループの数をウェル数とし、単位はウェル／インチとする。
コース数：編地経方向（ウェル方向）１インチにおけるニードルループの数を計測する。メッシュ部を含む編地の場合、編地組織によってはニードルループの数がウェルごとに異なる場合があるが、この場合、最もニードルループの数が多いウェルのニードルループの数をウェル数とし、単位はコース／インチとする。【００４３】
（３）厚み（厚さ）（ｍｍ）
ＰＥＡＣＯＣＫ社製編地用厚み計にて、編地の任意の位置３か所を測定し、３か所の平均値を算出する。【００４４】
（４）通気性（無伸張時、ｃｃ／ｃｍ２／ｓ）
試験方法、測定枚数等はすべてＪＩＳ−Ｌ−１０９６の通気性Ａ法（フラジール形法）に準じる。【００４５】
（５）経緯１０％伸張時通気性（ｃｃ／ｃｍ２／ｓ）
試験片を２５０ｍｍ×２５０ｍｍのサイズでサンプリングした後、サンプル内に２００ｍ×２００ｍｍの枠線を引く。２００ｍｍ×２００ｍｍの枠線を２２０ｍｍ×２２０ｍｍまで伸張した状態となるようピン枠にセットし、フラジール形通気度試験機にて通気性を測定する。通気性の目盛りの読み取り方法や試験片のサンプリング部位、測定回数等は、ＪＩＳ−Ｌ−１０９６の通気性Ａ法（フラジール形法）に準じて測定する。【００４６】
（６）瞬間最大熱移動量（Ｑ−ｍａｘ、Ｗ／ｍ２・℃）
８ｃｍ×８ｃｍにカットした編地を、２０℃×６５％環境下において調湿し、カトーテック社製ＫＥＳ−Ｆ７−ＩＩを用い、環境温度＋１０℃に温められた該装置の熱板を編地の測定面に置き測定し、以下の式：
最大熱移動量（Ｗ／ｍ２・℃）＝測定値（Ｗ／ｃｍ２・１０℃）×（１００００／１０）
により、１℃の温度差における編地面積１ｍ２あたりの最大熱移動量（Ｗ／ｍ２・℃）を測定する。【００４７】
（７）放熱量（ＤＨＬ、Ｗ／ｍ２・℃）
１５ｃｍ×１５ｃｍにカットした編地を２０℃×６５％環境下において調湿し、カトーテック社製ＫＥＳ−Ｆ７−ＩＩを用い、保温性測定のドライコンタクト法にて熱板温度３０℃、風量０．３ｍ／秒で測定し、以下の式：
放熱量（Ｗ／ｍ２・℃）＝測定値（Ｗ／１００ｃｍ２・１０℃）×（１００／１０）
により、１℃の温度差における編地面積１ｍ２あたりの放熱量を算出する。この時、熱板と編地の測定面が向き合うように編地をセットする。【００４８】
（８）スナッグ
試験方法、測定枚数、級判定の方法等はすべてＪＩＳ−Ｌ１０５８−Ｄ−４法（織物および編物のスナッグ試験方法）に準じる。【００４９】
（９）４０％伸長時の伸長力（荷重、ｃＮ）
巾２．５ｃｍ×長さ１５ｃｍにカットした編地を、引張試験機を使用し、２．５ｃｍ巾で編地両端を把持する。このとき、把持部と把持部の間隔が１０ｃｍとなるように把持し、引張速度３００ｍｍ／分で伸長・回復を３回繰り返し、伸長率８０％までの往路応力、復路応力を測定して伸長回復曲線を描き、伸長３回目における伸長率４０％まで伸長させた際の応力を伸長力とする。【００５０】
（１０）ループ長
編地の分解：編地１コース中における１００ウェル分の範囲を裁断し、編地をほどき、非弾性繊維と弾性繊維を抜き出す。測定環境は２０℃５０％の標準環境にて測定を行う。
非弾性繊維のループ長：分解した編地より得られた非弾性繊維の片端を固定して吊り下げ、反対側の端に以下に示す糸種に応じた所定の荷重をかけ、３０秒後の長さを測定する。単位はｍｍ / １００ｗとして表記している。尚、非弾性繊維と弾性繊維の複合糸については、本方法によりループ長を測定する。
＜糸種による荷重＞
合成繊維の伸縮かさ高糸、非弾性繊維と弾性繊維の複合糸：８.８２ｍＮ／ｄｔｅｘ
その他非弾性繊維：２．９４ｍＮ／ｄｔｅｘ
弾性繊維のループ長：分解した編地より得られた弾性繊維の片端を固定して吊り下げ、該弾性繊維がほぼ直線状になっていることを確認し、その状態での長さを測定する。単位はｍｍ / １００ｗとして表記している。【００５１】
（１１）伸張回復率
前記（９）で描いた伸長回復曲線より、３回伸長回復後の残留伸び（％）を読み取り、以下の式：
伸長回復率（％）＝｛（８０−残留伸び）÷８０｝×１００
により算出する。【００５２】
（１２）着用性・快適性
実施例、比較例により得られた編地で上半身用の半袖インナーを縫製し、モニターに着用してもらい、前記半袖インナーの上からワイシャツとスラックスを着用する。真夏の暑熱環境下における通勤を想定し、３０℃７０％ＲＨ環境下で、着用後５分間椅子に座って静止した後、トレッドミルを使用し、４．５ｋｍ／ｈの速度で２０分間歩行した。インナー着用から歩行終了までの着用性・快適性を、［項目１：着用性］と［項目２：着用直後の快適性］、［項目３：着用中の快適性］の３項目について、それぞれ、以下評価基準のもと５点満点で主観評価した。１０名のモニターによって試験を実施し、各項目の平均点を評価結果とした。平均値は小数点第二位以下を四捨五入し、小数点第一位まで求めた。平均点４．０以上は着用性または快適性に優れると判断した。尚、暑熱環境下においては、着用中の快適性が特に重要であり、着用性及び着用直後の快適性も重要であるが、より優先して達成されるべきものである。【００５３】
［項目１：着用性]
５点：着用しやすく、締め付け感を感じない。ストレッチ性があり、体の動きに肌着が追従するため、ワイシャツの着用も容易である。
４点：着用しやすく、締め付け感を感じない。
３点：着用は問題ないが、軽い締め付けを感じるため動きにくい。
２点：編地伸度が低く、着用しにくい。着用中にやや締め付けられる。
１点：編地伸度が低く、着用しにくい。着用中に締め付けられ、体を動かすことが困難である。【００５４】
［項目２：着用直後の快適性]
５点：着用した直後に冷たいと感じ、編地表面が滑らかであり、着用して心地よい。
４点：着用した直後に冷たいと感じる。
３点：着用した直後に弱い冷たさを感じる。
２点：着用した直後に冷たさ感じない。
１点：着用した直後に冷感を感じず、編地表面が粗く着用直後からチクチクして不快である。【００５５】
［項目３：着用中の快適性］
５点：インナー内に熱がこもらず、運動中に汗ばんでも蒸れにくい。また、運動時に肌とインナーが擦れることが無く、着用していて快適である。
４点：インナー内に熱がこもらず、運動中に汗ばんでも蒸れにくい。
３点：インナー内に熱がこもりやすい。
２点：インナー内に熱がこもりやすい。運動開始直後から蒸れて不快である。
１点：インナー内に熱がこもり、蒸れやすく非常に不快である。また、運動時に肌とインナーが擦れる為、着用中に痛みを感じる。【００５６】
（１３）速乾性（６０分後残水率）
１５ｃｍ×１５ｃｍにカットした編地を２０℃×６５％環境下において調湿する。同環境下において、測定用カップ（直径８ｃｍ、高さ１０ｃｍ  円柱状ポリプロピレン製）の重量（Ｗｃ）を測定し、次いで上述の調湿した生地をカップに入れ、カップと生地の重量（Ｗｃ＋ｔ）を測定する。続けて、マイクロピペッターを用いて３００μｌの純水を生地へ滴下し、直ちに重量（Ｗｃ＋ｔ＋ｗ）を記録する。そして、滴下した水の重量（Ｗｗ）を以下の式：
Ｗｗ＝Ｗｃ＋ｔ＋ｗ−Ｗｃ＋ｔ
より算出する。
次に、生地をカップに入れたまま６０分静置し、生地を乾燥させた後、カップと生地の重量（Ｗｃ＋ｔ´）を測定し、以下の式：
６０分後残水率（％）＝（Ｗｃ＋ｔ´−Ｗｃ＋ｔ）／Ｗｗ×１００
より６０分後残水率を算出する。６０分後残水率が小さいほど、速乾性に優れた暑熱環境下に適した編地となる。【００５７】
［実施例１］
４０ゲージのシングル丸編機を使用し、ニット組織及びウェルト組織からなるメッシュ部にはナイロン（以下の表１〜３では、Ｎｙと表記）４４ｄｔｅｘ／４８フィラメント 無撚糸をベース糸とし、２２ｄｔｅｘのポリウレタン弾性繊維（商標名ロイカ：旭化成（株）製）（以下の表１〜３では、Ｐｕと表記）を引き揃え編みにて編成した。ニット組織のみからなる天竺部も同様の糸使いにて編成し、図３の編方図で編地を編成した。編成した編地を連続精練機でリラックス、精練を行い、次いで、１９０℃で１分間プレセットを行った。染色時に柔軟剤ナイスポールＰＲＮ（日華化学株式会社)０．５％ｏｗｆを加えた状態で染色を実施し、１７０℃で１分の条件で仕上げセットを行って得られた編地を用いて半袖インナーを縫製し、評価を行った。評価結果を以下の表１〜３に示す。得られた編地は通気性、放熱性に優れ、暑熱環境下において着用される衣服の使用に適した編地であった。【００５８】
［実施例２］
３６ゲージのシングル丸編機を使用し、ニット組織及びウェルト組織からなるメッシュ部にはナイロン４４ｄｔｅｘ／４８フィラメント 無撚糸をベース糸とし、１９ｄｔｅｘのポリウレタン弾性繊維（商標名ロイカ：旭化成（株）製）を引き揃え編みにて編成した。ニット組織のみからなる天竺部も同様の糸使いにて編成し、図４の編方図で編地を編成した。編成した編地を連続精練機でリラックス、精練を行い、次いで、１８５℃で１分間プレセットを行った。染色時に柔軟剤ナイスポールＰＲＮ（日華化学株式会社)０．５％ｏｗｆを加えた状態で染色を実施し、１８５℃で１分の条件で仕上げセットを行って得られた編地を用いて半袖インナーを縫製し、評価を行った。評価結果を以下の表１〜３に示す。得られた編地は通気性、放熱性に優れ、暑熱環境下において着用される衣服の使用に好適な編地であった。【００５９】
［実施例３］
３６ゲージのシングル丸編機を使用し、ニット組織及びウェルト組織からなるメッシュ部にはポリエステル（表１〜３では、Ｅｓと表記）３３ｄｔｅｘ／３６フィラメント  無撚糸をベース糸とし、１９ｄｔｅｘのポリウレタン弾性繊維（商標名ロイカ：旭化成（株）製）を引き揃え編みにて編成した。ニット組織のみからなる天竺部も同様の糸使いにて編成し、図５の編方図で編地を編成した。編成した編地を連続精練機でリラックス、精練を行い、次いで、１８０℃で１分間プレセットを行った。染色後に柔軟剤ナイスポールＰＲＮ（日華化学株式会社)２．０％ｏｗｆをパディングして、１７０℃で１分の条件で仕上げセットを行って得られた編地を用いて半袖インナーを縫製し、評価を行った。評価結果を以下の表１〜３に示す。得られた編地は通気性、放熱性に優れ、暑熱環境下において着用される衣服の使用に好適な編地であった。【００６０】
［実施例４］
３６ゲージのシングル丸編機を使用し、ニット組織及びウェルト組織からなるメッシュ部にはナイロン４４ｄｔｅｘ／４８フィラメント無撚糸にて編成した。ニット組織のみからなる天竺部はナイロン４４ｄｔｅｘ／４８フィラメント無撚糸をベース糸とし、１９ｄｔｅｘのポリウレタン弾性繊維（商標名ロイカ：旭化成（株）製）を引き揃え編みにて編成し、図３の編方図で編地を編成した。編成した編地を連続精練機でリラックス、精練を行い、次いで、１９０℃で１分間プレセットを行った。染色時にニッカシリコンＡＭＺ（日華化学株式会社)１．０％ｏｗｆを加えた状態で染色を実施し、１７０℃で１分の条件で仕上げセットを行って得られた編地を用いて半袖インナーを縫製し、評価を行った。評価結果を以下の表１〜３に示す。得られた編地は通気性、放熱性に優れ、暑熱環境下において着用される衣服の使用に好適な編地であった。【００６１】
［実施例５］
３６ゲージのシングル丸編機を使用し、ニット組織及びウェルト組織からなるメッシュ部はナイロン４４ｄｔｅｘ／４８フィラメントへ１２００Ｔ／ｍの撚りをかけた撚糸にて編成した。ニット組織のみからなる天竺部はナイロン４４ｄｔｅｘ／４８フィラメントへ１２００Ｔ／ｍの撚りをかけた撚糸をベース糸とし、１９ｄｔｅｘのポリウレタン弾性繊維（商標名ロイカ：旭化成（株）製）を引き揃え編みにて編成し、図６の編方図で編地を編成した。編成した編地を連続精練機でリラックス、精練を行い、次いで、１９０℃で１分間プレセットを行った。染色時に柔軟剤ナイスポールＰＲＮ（日華化学株式会社)０．５％ｏｗｆを加えた状態で染色を実施し、１７０℃で１分の条件で仕上げセットを行って得られた編地を用いて半袖インナーを縫製し、評価を行った。評価結果を以下の表１〜３に示す。得られた編地は通気性、放熱性に優れ、暑熱環境下において着用される衣服の使用に好適な編地であった。【００６２】
［実施例６］
３６ゲージのシングル丸編機を使用し、ニット組織及びウェルト組織からなるメッシュ部は１コース目をナイロン４４ｄｔｅｘ／４８フィラメントへ１００Ｔ／ｍの撚りをかけた撚糸にて編成し、２コース目をナイロン１３ｄｔｅｘ／７フィラメントとキュプラ（表１〜３では、Ｃｕと表記）３３ｄｔｅｘ／２４フィラメントからなる複合糸を用いて編成した。ニット組織のみからなる天竺部の１コース目をナイロン４４ｄｔｅｘ／４８フィラメントに１００Ｔ／ｍの撚りをかけた撚糸をベース糸とし、１９ｄｔｅｘのポリウレタン弾性繊維（商標名ロイカ：旭化成（株）製）を引き揃え編みにて編成し、２コース目をナイロン１３ｄｔｅｘ／７フィラメントとキュプラ３３ｄｔｅｘ／２４フィラメントからなる複合糸、及び１９ｄｔｅｘのポリウレタン弾性繊維（商標名ロイカ：旭化成（株）製）を引き揃え編みにて編成し、図７の編方図で編地を編成した。編成した編地を連続精練機でリラックス、精練を行い、次いで、１９０℃で１分間プレセットを行った。染色時にニッカシリコンＡＭＺ（日華化学株式会社)０．１％ｏｗｆを加えた状態で染色を実施し、１７０℃で１分の条件で仕上げセットを行って得られた編地を用いて半袖インナーを縫製し、評価を行った。評価結果を以下の表１〜３に示す。得られた編地は通気性、放熱性に優れ、暑熱環境下において着用される衣服の使用に好適な編地であった。【００６３】
［実施例７］
３２ゲージのシングル丸編機を使用し、ニット組織及びウェルト組織からなるメッシュ部はナイロン４４ｄｔｅｘ／４８フィラメントへ１０００Ｔ／ｍの撚りをかけた撚糸にて編成した。ニット組織のみからなる天竺部をナイロン４４ｄｔｅｘ／４８フィラメントへ１０００Ｔ／ｍの撚りをかけた撚糸と１９ｄｔｅｘのポリウレタン弾性繊維（商標名ロイカ：旭化成（株）製）を引き揃え編みにて編成し、図７の編立図で編地を編成した。編成した編地を連続精練機でリラックス、精練を行い、次いで、１９０℃で１分間プレセットを行った。柔軟剤を用いることなく、１８５℃で１分の条件で仕上げセットを行って得られた編地を用いて半袖インナーを縫製し、評価を行った。評価結果を以下の表１〜３に示す。得られた編地は通気性、放熱性に優れ、暑熱環境下において着用される衣服の使用に好適な編地であった。【００６４】
［実施例８］
３６ゲージのシングル丸編機を使用し、ニット組織及びウェルト組織からなるメッシュ部はナイロン４４ｄｔｅｘ／４８フィラメントへ５００Ｔ／ｍの撚りをかけた撚糸にて編成した。ニット組織のみからなる天竺部をナイロン４４ｄｔｅｘ／４８フィラメントへ５００Ｔ／ｍの撚りをかけた撚糸と１９ｄｔｅｘのポリウレタン弾性繊維（商標名ロイカ：旭化成（株）製）を引き揃え編みにて編成し、図５の編立図で編地を編成した。編成した編地を連続精練機でリラックス、精練を行い、次いで、１９０℃で１分間プレセットを行った。染色時にナイスポールＰＲＮ（日華化学株式会社)０．５％ｏｗｆを加えた状態で染色を実施し、１７０℃で１分の条件で仕上げセットを行って得られた編地を用いて半袖インナーを縫製し、評価を行った。評価結果を以下の表１〜３に示す。得られた編地は通気性、放熱性に優れ、暑熱環境下において着用される衣服の使用に好適な編地であった。【００６５】
［実施例９］
２８ゲージのシングル丸編機を使用し、ニット組織及びウェルト組織からなるメッシュ部には、３３ｄｔｅｘのポリウレタン弾性繊維（商標名ロイカ：旭化成（株）製）をドラフト２．８にて伸張した状態で芯糸とし、ナイロン４４ｄｔｅｘ／３６フィラメントを５００Ｔ／ｍにて巻いたシングルカバリングヤーンを用いて編成した。ニット組織のみからなる天竺部も同様の糸使いにて編成し、図５の編立図で編地を編成した。編成した編地を連続精練機でリラックス、精練を行い、次いで、１８０℃で１分間プレセットを行った。染色後に柔軟剤ナイスポールＰＲＮ（日華化学株式会社)２．０％ｏｗｆをパディングして、１７０℃で１分の条件で仕上げセットを行って得られた編地を用いて半袖インナーを縫製し、評価を行った。評価結果を以下の表１〜３に示す。得られた編地は通気性、放熱性に優れ、暑熱環境下において着用される衣服の使用に好適な編地であった。【００６６】
［実施例１０］
３６ゲージのシングル丸編機を使用し、ニット組織及びウェルト組織からなるメッシュ部はナイロン４４ｄｔｅｘ／４８フィラメントへ１２００Ｔ／ｍの撚りをかけた撚糸にて編成した。ニット組織のみからなる天竺部はナイロン４４ｄｔｅｘ／４８フィラメントへ１２００Ｔ／ｍの撚りをかけた撚糸をベース糸とし、１９ｄｔｅｘのポリウレタン弾性繊維（商標名ロイカ：旭化成（株）製）を引き揃え編みにて編成し、図６の編立図で編地を編成した。編成した編地を連続精練機でリラックス、精練を行い、次いで、１９０℃で１分間プレセットを行った。染色時に柔軟剤ナイスポールＰＲＮ（日華化学株式会社)０．５％ｏｗｆを加えた状態で染色を実施し、１７０℃で１分の条件で仕上げセットを行って得られた編地を用いて半袖インナーを縫製し、評価を行った。評価結果を以下の表１〜３に示す。得られた編地は通気性、放熱性に優れ、暑熱環境下において着用される衣服の使用に好適な編地であった。【００６７】
［実施例１１］
３６ゲージのシングル丸編機を使用し、ニット組織及びウェルト組織からなるメッシュ部はナイロン４４ｄｔｅｘ／４８フィラメントへ１２００Ｔ／ｍの撚りをかけた撚糸にて編成した。ニット組織のみからなる天竺部は３３ｄｔｅｘのポリウレタン弾性繊維（商標名ロイカ：旭化成（株）製）をドラフト２．８にて伸張した状態で芯糸とし、ナイロン２２ｄｔｅｘ／１３フィラメントを５００Ｔ／ｍにて巻いたシングルカバリングヤーンを用いて編成した。編成し、図６の編立図で編地を編成した。編成した編地を連続精練機でリラックス、精練を行い、次いで、１８０℃で１分間プレセットを行った。染色後に柔軟剤ナイスポールＰＲＮ（日華化学株式会社)２．０％ｏｗｆをパディングして、１７０℃で１分の条件で仕上げセットを行って得られた編地を用いて半袖インナーを縫製し、評価を行った。評価結果を以下の表１〜３に示す。【００６８】
［比較例１］
４０ゲージのシングル丸編機を使用し、ナイロン３３ｄｔｅｘ／２６フィラメント無撚糸をベース糸とし、１９ｄｔｅｘのポリウレタン弾性繊維（商標名ロイカ：旭化成（株）製）を引き揃え編みにてすべてニット組織の図８の編立図で天竺編地を編成した。編成した編地を連続精練機でリラックス、精練を行い、次いで、１９０℃で１分間プレセットを行った。染色時にナイスポールＰＲＮ（日華化学株式会社)０．５％ｏｗｆを加えた状態で染色を実施し、１７０℃で１分の条件で仕上げセットを行って得られた編地を用いて半袖インナーを縫製し、評価を行った。評価結果を以下の表１〜３に示す。得られた編地は通気性が十分でなく、着用中に衣服内の換気が十分に行われないため衣服内の熱がこもりやすい暑熱環境下に不適な編地となった。【００６９】
［比較例２］
３６ゲージのシングル丸編機を使用し、ニット組織及びウェルト組織からなるメッシュ部にはナイロン４４ｄｔｅｘ／４８フィラメント 無撚糸をベース糸とし、１９ｄｔｅｘのポリウレタン弾性繊維（商標名ロイカ：旭化成（株）製）を引き揃え編みにて編成した。ニット組織のみからなる天竺部も同様の糸使いにて編成し、図９の編立図で編地を編成した。編成した編地を連続精練機でリラックス、精練を行い、次いで、１９０℃で１分間プレセットを行った。染色時にニッカシリコンＡＭＺ（日華化学株式会社)０．１％ｏｗｆを加えた状態で染色を実施し、１７０℃で１分の条件で仕上げセットを行って得られた編地を用いて半袖インナーを縫製し、評価を行った。評価結果を以下の表１〜３に示す。得られた編地は通気性が十分でなく、着用中に衣服内の換気が十分に行われないため衣服内の熱がこもりやすい暑熱環境下に不適な編地となった。【００７０】
［比較例３］
３２ゲージのシングル丸編機を使用し、ニット組織及びウェルト組織からなるメッシュ部のみからなる編地を編成した。奇数コース目をナイロン４４ｄｔｅｘ／４８フィラメントへ５００Ｔ／ｍの撚りをかけた撚糸をベース糸とし、１９ｄｔｅｘのポリウレタン弾性繊維（商標名ロイカ：旭化成（株）製）を引き揃え編みにて編成し、偶数コース目をキュプラ３３ｄｔｅｘ／２４フィラメントをベース糸とし、１９ｄｔｅｘのポリウレタン弾性繊維（商標名ロイカ：旭化成（株）製）を引き揃え編みにて図１０の編立図で編成した。編成した編地を連続精練機でリラックス、精練を行い、次いで、１９０℃で１分間プレセットを行った。染色後に柔軟剤ナイスポールＰＲＮ（日華化学株式会社)０．５％ｏｗｆをパディングして、１７０℃で１分の条件で仕上げセットを行って得られた編地を用いて半袖インナーを縫製し、評価を行った。評価結果を以下の表１〜３に示す。得られた編地は通気性が十分でなく、着用中に衣服内の換気が十分に行われないため衣服内の熱がこもりやすい暑熱環境下に不適な編地となった。【００７１】
［比較例４］
２４ゲージのシングル丸編機を使用し、綿８０／１をすべてニット組織の図８の編立図で天竺編地を編成した。編成した編地を連続精練機でリラックス、精練を行い、次いで、１９０℃で１分間プレセットを行った。柔軟剤を用いずに、１７０℃で１分の条件で仕上げセットを行って得られた編地を用いて半袖インナーを縫製し、評価を行った。評価結果を以下の表１〜３に示す。得られた編地は通気性が十分でなく、着用中に衣服内の換気が十分に行われないため衣服内の熱がこもりやすい暑熱環境下に不適な編地である他、伸度も不十分であり、着脱する際に不快な編地となった。【００７２】
［比較例５］
２８ゲージのシングル丸編機を使用し、ナイロン４４ｄｔｅｘ／３６フィラメント無撚糸をすべてニット組織の図８の編立図で天竺編地を編成した。編成した編地を連続精練機でリラックス、精練を行い、次いで、１９０℃で１分間プレセットを行った。柔軟剤を用いずに、１７０℃で１分の条件で仕上げセットを行って得られた編地を用いて半袖インナーを縫製し、評価を行った。評価結果を以下の表１〜３に示す。得られた編地は通気性が十分でなく、着用中に衣服内の換気が十分に行われないため衣服内の熱がこもりやすい暑熱環境下に不適な編地である他、伸度も不十分であり、着脱する際に不快な編地となった。【００７３】
【表１】
2020045531.tif 000003
【００７４】
【表２】
2020045531.tif 000004
【００７５】
【表３】
2020045531.tif 000005
【産業上の利用可能性】
【００７６】
本発明の緯編地は、ストレッチ性に優れ、かつ、暑熱環境下における快適性に優れるため、暑熱環境下にて着用が想定されるインナーやスポーツウェア等の衣料に縫製することにより、暑熱環境下においても発汗による蒸れ感を感じず、高伸縮性に由来する運動追随性と優れた着脱性を有する衣料とすることができる。
【図１】
2020045531.tif 000006
【図２】
2020045531.tif 000007
【図３】
2020045531.tif 000008
【図４】
2020045531.tif 000009
【図５】
2020045531.tif 000010
【図６】
2020045531.tif 000011
【図７】
2020045531.tif 000012
【図８】
2020045531.tif 000013
【図９】
2020045531.tif 000014
【図１０】
2020045531.tif 000015
【国際調査報告】
2020045531.tif 000016
2020045531.tif 000017
2020045531.tif 000018
2020045531.tif 000019